(57)【要約】      （修正有）【課題】培養した細胞層を短時間で剥離することができる、透明性のある細胞培養担体の提供。【解決手段】２層以上の層を有する細胞培養単体であって、親水性高分子及び水溶性高分子を含むゲル層並びに好ましくは該層に隣接しているアニオン性多糖類及び多価金属イオンを含むゲル層を含む細胞培養担体。該細胞培養担体を用いて細胞を培養することができる。また、ゲル層の可溶化処理により細胞培養物および細胞シートを得ることができる。【選択図】なし【特許請求の範囲】
【請求項１】
２層以上の層を有する細胞培養単体であって、親水性高分子及び水溶性高分子を含むゲル層を1層以上有する細胞培養担体。
【請求項２】
請求項１に記載の細胞培養担体において親水性高分子及び水溶性高分子を含むゲル層の厚さが0.01μm以上50μm以下である細胞培養担体。
【請求項３】
請求項１又は２に記載の細胞培養担体において、親水性高分子及び水溶性高分子を含むゲルの溶液状態での粘度が100 mPa・ｓ以上50000 mPa・ｓ以下である細胞培養担体。
【請求項４】
請求項１〜３のいずれか一項に記載の細胞培養担体において親水性高分子がキトサンである細胞培養担体。
【請求項５】
請求項１〜４のいずれか一項に記載の細胞培養担体において、水溶性高分子がノニオン性またはカチオン性基を有する水溶性高分子である細胞培養担体。
【請求項６】
請求項１〜５のいずれか一項に記載の細胞培養担体において、水溶性高分子がポリアクアクリルアミド、ポリビニルピロリドン、ポリビニルアルコール、デキストラン、ポリエチレングリコール、ゼラチン、セルロース類である細胞培養担体。
【請求項７】
請求項１〜５のいずれか一項に記載の細胞培養担体において、該細胞培養担体がさらにアニオン性多糖類及び多価金属イオンを含むゲル層を含み、該ゲル層が親水性高分子及び水溶性高分子を含むゲル層と隣接している細胞培養担体。
【請求項８】
請求項７に記載の細胞培養担体において、アニオン性多糖類及び多価金属イオンを含むゲルがアルギン酸カルシウムゲルである細胞培養担体。
【請求項９】
請求項１〜８のいずれか一項に記載の細胞培養担体において、細胞培養面側最表面が細胞接着性ゲル層である細胞培養担体。
【請求項１０】
請求項９に記載の細胞培養担体において、細胞接着性ゲルがコラーゲンを含むゲルである細胞培養担体。
【請求項１１】
請求項９に記載の細胞培養担体において、細胞接着性ゲルが細胞接着性コラーゲンを含むゲルである細胞培養担体。
【請求項１２】
請求項１〜１１のいずれか一項に記載の細胞培養担体において、該細胞培養担体が電子線、γ線、紫外線のいずれか又は複数を照射することで滅菌された細胞培養担体。
【請求項１３】
請求項１〜１２のいずれか一項に記載の細胞培養担体を用いて細胞を培養する工程を含む細胞の培養方法。
【請求項１４】
請求項７〜１２のいずれか一項に記載の細胞培養担体を用いて培養された細胞培養物におけるアニオン性多糖類及び多価金属イオンを含むゲル層の可溶化処理により細胞シートを得る工程を含む細胞培養方法。
【請求項１５】
可溶化処理を、キレート剤を含みかつ多価金属カチオンが2.6 mM以下である培地を用いて行う請求項１４に記載の細胞培養方法。
【請求項１６】
請求項１４又は１５に記載の細胞培養方法で得られる細胞シート。
【請求項１７】
請求項７〜１２のいずれか一項に記載の細胞培養担体を用いて培養された細胞培養物を他の細胞培養担体上でさらに培養する工程を含む細胞転写法。
【請求項１８】
請求項１７に記載の細胞転写法により得られる細胞培養物におけるアニオン性多糖類及び多価金属イオンを含むゲル層の可溶化処理により得られる細胞培養物又は細胞シート。
【請求項１９】
可溶化処理を、キレート剤を含みかつ多価金属カチオンが2.6 mM以下である培地を用いて行う請求項１８に記載の細胞培養物又は細胞シート。
【請求項２０】
請求項７〜１２のいずれか一項に記載の細胞培養担体を用いて培養された細胞培養物を他の培養細胞上に培養する工程を含む細胞重層化法。
【請求項２１】
請求項２０に記載の細胞重層化法により得られる細胞培養物におけるアニオン性多糖類及び多価金属イオンを含むゲル層の可溶化処理により得られる重層化細胞培養物又は重層化細胞シート。
【発明の詳細な説明】
【技術分野】
【０００１】
本発明は、細胞培養の技術に関し、具体的には、細胞培養担体、該細胞培養担体を利用した細胞の培養方法、該培養方法により得られる細胞培養物、該細胞培養物を利用した細胞層の重層化方法、該重層化方法により得られる重層化した細胞層に関する。
【背景技術】
【０００２】
キトサンやゼラチンなどの親水性高分子ゲルは、生体に類似した構造を持ち、温度、酸性・アルカリ性等の外部条件によって膨張、収縮する性質を有するため、人工筋肉などの人工臓器・組織への応用、内部に薬剤を封入して放出量をコントロールする医療分野への応用のみならず、各種サイトカイン等を含むゲルとして細胞を培養する際に細胞成長の足場としての利用も試みられている。
【０００３】
親水性高分子ゲルの中でも温度応答性高分子であるポリN-イソプロピルアクリルアミド（以下「PNIPAM」と称する）は、低温では膨潤して液状であるが、34℃付近で相転移し急激に収縮しゲル化する。従来、培養細胞の階層化を行なうに当たり、37℃の温度条件下、ゲル化したPNIPAM上で培養した細胞をPNIPAMごと別の細胞層に重ね、その後34℃以下に下げることによりPNIPAMを液状化させて取り除き、細胞同士を直接重ねるという手法が取られていた（特許文献１：特公平6−104061号公報；非特許文献１：清水達也、岡野光夫、バイオサイエンスとバイオインダストリー、58(12)、851頁(2000)；非特許文献２：大和雅之、岡野光夫、臨外、56(1)、53頁（2001）；非特許文献３：大和雅之、岡野光夫、Materials Integration、13(2)、58頁(2000)；非特許文献４：大和雅之、串田愛、岡野光夫、蛋白質・核酸・酵素、45(10)、72頁(2000)；非特許文献５：大和雅之、廣瀬志弘、播元正美、岡野光夫、蛋白質・核酸・酵素、45(13)、162頁(2000)）。
【０００４】
PNIPAM上で細胞培養を行った場合、通常、細胞は単層状に成長する。この際、隣り合った細胞同士ではコラーゲン等の細胞外マトリックス（Extracellular Matrix）（以下「ECM」と称する）が形成される。そして、細胞が増殖するためには、ECMに接着する必要がある。しかし、細胞の上部及び細胞と基底層であるPNIPAM間は他の細胞と接着しておらず、細胞接着に必要なECMは形成されない。
【０００５】
従って、PNIPAM上で培養した単層の細胞層同士を重層し、細胞層を34℃以下の条件下でPNIPAMを可溶化して取り除き、細胞同士が直接接するように重ねても、上部に重ねた細胞は、増殖するための足場が十分でなく、従って安定した増殖は望むことができなかった。また、液状化したPNIPAMが細胞毒として作用するため細胞の正常な成長を阻害する現象も認められるため、細胞の階層化の手段としては極めて不向きで不安定な技術であった。
【０００６】
上記の手法の問題点の解決のため、各種ゲル上に細胞外マトリックス成分を重層化しゲル化させた培地での細胞培養、及び重層後に不要となったゲルを容易に除去できるような培地を使用した培養系の確立につき検討が続けられていた。特許第3261456号公報（特許文献２）においては、多孔質膜と該多孔質膜上にアルギン酸ゲル層と細胞外マトリックス成分ゲル層又は細胞外マトリックス成分スポンジ層を形成させたことを特徴とする細胞培養担体が提案されている。しかし、この細胞培養担体では、細胞外マトリックス層が厚く、乾燥膜の状態で細胞培養担体を保管することが不可能であった。また、細胞の重層化操作にも邪魔になり安定に重層化細胞を得られない問題があった。さらに、該特許公報に記載されている多孔質膜は透明性がなく、細胞培養中に生きた細胞の育成状況を目視又は顕微鏡等により直接観察することができないため、シャーレ上に置いた細胞培養担体の周りのシャーレ上での細胞の育成状態から細胞担体上の細胞の状況を同等状態である類推していたが、細胞培養担体の周りのシャーレ上での細胞の育成状態は、細胞担体上の細胞の状態と必ずしも一致せず、細胞の増殖が不足していたり、オーバーコンフルエントであったりする問題点があった。  したがって、細胞の育成状態を確実に把握するために、通常の細胞培養で用いるシャーレのような透明性を有する細胞培養担体が望まれていた。
【０００７】
また、該特許公報に記載されている方法ではアルギン酸ゲル層の溶解にEDTA水溶液を用いて培養細胞を細胞培養担体から剥離しているが、このときのEDTA水溶液の侵襲により細胞がダメージを受ける問題があった。したがって、培養細胞を細胞培養担体から剥離する際の細胞へのダメージを可能な限り少なくすることのできる細胞培養担体が望まれていた。
【０００８】
なお、特開平10-75775号公報（特許文献３）には、ポリビニルアルコールとキトサンからなる混合高分子の含水ゲルからなる細胞培養床材が細胞接着増殖能を有することが記載されているが、細胞を重層する技術に関しては何ら開示されていない。
【０００９】
【特許文献１】特公平6−104061号公報
【特許文献２】特許第3261456号公報
【特許文献３】特開平10-75775号公報
【非特許文献１】清水達也、岡野光夫、バイオサイエンスとバイオインダストリー、58(12)、851頁(2000)
【非特許文献２】大和雅之、岡野光夫、臨外、56(1)、53頁（2001）
【非特許文献３】大和雅之、岡野光夫、Materials Integration、13(2)、58頁(2000)
【非特許文献４】大和雅之、串田愛、岡野光夫、蛋白質・核酸・酵素、45(10)、72頁(2000)
【非特許文献５】大和雅之、廣瀬志弘、播元正美、岡野光夫、蛋白質・核酸・酵素、45(13)、162頁(2000)
【発明の開示】
【発明が解決しようとする課題】
【００１０】
本発明は、安定的かつ容易に細胞を重層する技術、及び細胞層を重層した場合に上層部の細胞と下層部の細胞とを充分に接着することができる技術を提供し、これにより、皮膚などの一部組織を除きin vitro条件下では困難とされてきた細胞の階層化技術に道を開くことを目的とする。具体的には、本発明は、培養中の細胞の状態を直接観察でき、かつ培養した細胞層を短時間で剥離することができる、透明性のある細胞培養担体を提供することを目的とする。
【課題を解決するための手段】
【００１１】
本発明者らは上記の課題を解決すべく鋭意研究を行い、親水性高分子及び水溶性高分子含むゲル層を有する細胞培養担体が、透明性を有し、かつ培養した細胞層を短時間で剥離することができることを見出した。本発明はこれらの知見を基に完成されたものである。
【００１２】
すなわち本発明は、2層以上の層を有する細胞培養単体であって、親水性高分子及び水溶性高分子を含むゲル層を1層以上有する細胞培養担体を提供する。本発明の好ましい態様によれば、上記の細胞培養担体において親水性高分子及び水溶性高分子を含むゲル層の厚さが0.01μm以上50μm以下である細胞培養担体；上記いずれかの細胞培養担体において、親水性高分子及び水溶性高分子を含むゲルの溶液状態での粘度が100 mPa・ｓ以上50000 mPa・ｓ以下である細胞培養担体；及び上記いずれかの細胞培養担体において、親水性高分子がキトサンである細胞培養担体が提供される。
【００１３】
本発明のさらに好ましい態様によれば、上記いずれかの細胞培養担体において、水溶性高分子がノニオン性またはカチオン性基を有する水溶性高分子である細胞培養担体；及び水溶性高分子がポリアクアクリルアミド、ポリビニルピロリドン、ポリビニルアルコール、デキストラン、ポリエチレングリコール、ゼラチン、セルロース類である細胞培養担体が提供される。
【００１４】
本発明のさらに好ましい態様によれば、上記いずれかの細胞培養担体において、該細胞培養担体がさらにアニオン性多糖類及び多価金属イオンを含むゲル層を含み、該ゲル層が親水性高分子及び水溶性高分子を含むゲル層と隣接している細胞培養担体；アニオン性多糖類及び多価金属イオンを含むゲルがアルギン酸カルシウムゲルである該細胞培養担体；上記いずれかの細胞培養担体において、細胞培養面側最表面が細胞接着性ゲル層である細胞培養担体；細胞接着性ゲルがコラーゲンを含むゲルである該細胞培養担体；細胞接着性ゲルが細胞接着性コラーゲンを含むゲルである該細胞培養担体；及び上記いずれかの細胞培養担体において、該細胞培養担体が電子線、γ線、紫外線のいずれか又は複数を照射することで滅菌された細胞培養担体が提供される。
【００１５】
本発明の別の観点からは、上記いずれかの細胞培養担体を用いて細胞を培養する工程を含む細胞の培養方法が提供され、さらに、上記いずれかの細胞培養担体を用いて培養された細胞培養物におけるアニオン性多糖類及び多価金属イオンを含むゲル層の可溶化処理により細胞シートを得る工程を含む細胞培養方法；可溶化処理を、キレート剤を含みかつ多価金属カチオンが2.6 mM以下である培地を用いて行う該細胞培養方法；及び上記いずれかの細胞培養方法で得られる細胞シートが提供される。
【００１６】
本発明のさらに別の観点からは、上記いずれかの細胞培養担体を用いて培養された細胞培養物を他の細胞培養担体上でさらに培養する工程を含む細胞転写法；該細胞転写法により得られる細胞培養物におけるアニオン性多糖類及び多価金属イオンを含むゲル層の可溶化処理により得られる細胞培養物又は細胞シート；可溶化処理を、キレート剤を含みかつ多価金属カチオンが2.6 mM以下である培地を用いて行う該細胞培養物又は細胞シート；上記いずれかの細胞培養担体を用いて培養された細胞培養物を他の培養細胞上に培養する工程を含む細胞重層化法；及び該細胞重層化法により得られる細胞培養物におけるアニオン性多糖類及び多価金属イオンを含むゲル層の可溶化処理により得られる重層化細胞培養物又は重層化細胞シートが提供される。
【発明の効果】
【００１７】
本発明により、細胞培養中の細胞の生きた状態を直接観察でき、細胞層の重層化を容易に行なうことができる細胞培養担体が提供される。
【発明を実施するための最良の形態】
【００１８】
細胞培養担体とは、細胞を培養する際の担体又は支持体となり得るものを意味する。本発明の細胞培養担体の形状は特に限定されないが、シート状であるのが好ましい。
本発明の細胞培養担体は、親水性高分子及び水溶性高分子を含むゲル層を有することを特徴とする。本明細書においては、層を膜という場合もある。本発明の細胞培養担体においては、「親水性高分子及び水溶性高分子を含むゲル層」は支持体であるのが好ましい。ここで、細胞培養担体において支持体であるとは、多層構造の細胞培養担体を作製する際の基盤となる層であることをいう。
【００１９】
親水性高分子とは、特に水には溶解しないが高分子中に水を含み系全体にわたって２次元的又は３次元的な支持構造を有する吸水性高分子をいう。本発明において水には溶解しないとは、室温における中性ｐHでの水への実質的溶解度が0.5ｇ/水100ｇ以下である場合をいい、好ましくは0.1ｇ/水100ｇ以下であり、さらに実質的に溶解しないことが最も好ましい。ここで、室温は20℃〜30℃の範囲をいい、好ましくは25℃である。また、中性ｐHとはｐH5〜9の範囲をいい、好ましくはｐH6〜8の範囲である。本発明において親水性高分子としては、ゲル層としとしたときにキレート剤等の物質を層中に拡散させることにより該層の一方の面から他方の面にキレート剤を到達させることができるものを用いる。また、本発明においては、親水性高分子をゲル層としたときに、該層の一方の面から他方の面にアルギン酸ゲル等のアニオン性多糖類及び多価金属イオンを含むゲルは到達させることができないものを用いる。本発明で用いる親水性高分子は、上記の条件を満たす限り特に限定されず、合成高分子であっても、天然高分子、生体高分子であってもよい。親水性高分子の例としては、架橋アクリルアミドゲル、架橋アクリル酸ゲル、寒天、架橋ゼラチン、架橋デキストラン、架橋アガロース、キトサン、シリカゲルなどがあげられるが、キトサンを用いることが好ましい。
【００２０】
水溶性高分子とは、水に溶解する高分子をいう。本発明においては、水溶性高分子は5℃〜80℃の範囲におけるある温度、好ましくは25℃〜45℃での中性ｐHでの水への実質的溶解度が0.5ｇ/水100ｇ以上である場合をいい、好ましくは1ｇ/水100ｇ以上であり、さらに3ｇ/水100ｇことが最も好ましい。本発明で用いる水溶性高分子は、上記の条件を満たす限り特に限定されず、合成高分子であっても、天然高分子、生体高分子であってもよい。
以下に本発明における水溶性高分子の具他例を示すが、これらに限定されるものではない。
【００２１】
本発明における水溶性合成高分子の例としては、ポリビニルアルコール（ＰＶＡ）を挙げることができる。ポリビニルアルコール（ＰＶＡ）としては、完全けん化物、部分けん化物、又は変性ポリビニルアルコールのいずれを用いてもよく、それぞれの例として、下記の市販品を挙げることができる。
【００２２】
完全けん化物としては、いずれもクラレ（株）製の
ＰＶＡ−１０５［ポリビニルアルコール（ＰＶＡ）含有率９４．０質量％以上、けん化度９８．５±０．５モル％、酢酸ナトリウム含有率１．５質量％以下、揮発分５．０質量％以下、粘度（４質量％、２０℃）５．６±０．４ＣＰＳ］、
ＰＶＡ−１１０［ＰＶＡ含有率９４．０質量％、けん化度９８．５±０．５モル％、酢酸ナトリウム含有率１．５質量％、揮発分５．０質量％、粘度（４質量％、２０℃）１１．０±０．８ＣＰＳ］、
ＰＶＡ−１１７［ＰＶＡ含有率９４．０質量％、けん化度９８．５±０．５モル％、酢酸ナトリウム含有率１．０質量％、揮発分５．０質量％、粘度（４質量％、２０℃）２８．０±３．０ＣＰＳ］、
ＰＶＡ−１１７Ｈ［ＰＶＡ含有率９３．５質量％、けん化度９９．６±０．３モル％、酢酸ナトリウム含有率１．８５質量％、揮発分５．０質量％、粘度（４質量％、２０℃）２９．０±３．０ＣＰＳ］、ＰＶＡ−１２０［ＰＶＡ含有率９４．０質量％、けん化度９８．５±０．５モル％、酢酸ナトリウム含有率１．０質量％、揮発分５．０質量％、粘度（４質量％、２０℃）３９．５±４．５ＣＰＳ］、
ＰＶＡ−１２４［ＰＶＡ含有率９４．０質量％、けん化度９８．５±０．５モル％、酢酸ナトリウム含有率１．０質量％、揮発分５．０質量％、粘度（４質量％、２０℃）６０．０±６．０ＣＰＳ］、
ＰＶＡ−１２４Ｈ［ＰＶＡ含有率９３．５質量％、けん化度９９．６±０．３モル％、酢酸ナトリウム含有率１．８５質量％、揮発分５．０質量％、粘度（４質量％、２０℃）６１．０±６．０ＣＰＳ］、ＰＶＡ−ＣＳ［ＰＶＡ含有率９４．０質量％、けん化度９７．５±０．５モル％、酢酸ナトリウム含有率１．０質量％、揮発分５．０質量％、粘度（４質量％、２０℃）２７．５±３．０ＣＰＳ］、
ＰＶＡ−ＣＳＴ［ＰＶＡ含有率９４．０質量％、けん化度９６．０±０．５モル％、酢酸ナトリウム含有率１．０質量％、揮発分５．０質量％、粘度（４質量％、２０℃）２７．０±３．０ＣＰＳ］、及び
ＰＶＡ−ＨＣ［ＰＶＡ含有率９０．０質量％、けん化度９９．８５モル％以上、酢酸ナトリウム含有率２．５質量％、揮発分８．５質量％、粘度（４質量％、２０℃）２５．０±３．５ＣＰＳ］（などが挙げられる。
【００２３】
部分けん化物としては、いずれもクラレ（株）製の
ＰＶＡ−２０３［ＰＶＡ含有率９４．０質量％、けん化度８８．０±１．５モル％、酢酸ナトリウム含有率１．０質量％、揮発分５．０質量％、粘度（４質量％、２０℃）３．４±０．２ＣＰＳ］、
ＰＶＡ−２０４［ＰＶＡ含有率９４．０質量％、けん化度８８．０±１．５モル％、酢酸ナトリウム含有率１．０質量％、揮発分５．０質量％、粘度（４質量％、２０℃）３．９±０．３ＣＰＳ］、
ＰＶＡ−２０５［ＰＶＡ含有率９４．０質量％、けん化度８８．０±１．５モル％、酢酸ナトリウム含有率１．０質量％、揮発分５．０質量％、粘度（４質量％、２０℃）５．０±０．４ＣＰＳ］、
ＰＶＡ−２１０［ＰＶＡ含有率９４．０質量％、けん化度８８．０±１．０モル％、酢酸ナトリウム含有率１．０質量％、揮発分５．０質量％、粘度（４質量％、２０℃）９．０±１．０ＣＰＳ］、
ＰＶＡ−２１７［ＰＶＡ含有率９４．０質量％、けん化度８８．０±１．０モル％、酢酸ナトリウム含有率１．０質量％、揮発分５．０質量％、粘度（４質量％、２０℃）２２．５±２．０ＣＰＳ］、
ＰＶＡ−２２０［ＰＶＡ含有率９４．０質量％、けん化度８８．０±１．０モル％、酢酸ナトリウム含有率１．０質量％、揮発分５．０質量％、粘度（４質量％、２０℃）３０．０±３．０ＣＰＳ］、
ＰＶＡ−２２４［ＰＶＡ含有率９４．０質量％、けん化度８８．０±１．５モル％、酢酸ナトリウム含有率１．０質量％、揮発分５．０質量％、粘度（４質量％、２０℃）４４．０±４．０ＣＰＳ］、
【００２４】
ＰＶＡ−２２８［ＰＶＡ含有率９４．０質量％、けん化度８８．０±１．５モル％、酢酸ナトリウム含有率１．０質量％、揮発分５．０質量％、粘度（４質量％、２０℃）６５．０±５．０ＣＰＳ］、
ＰＶＡ−２３５［ＰＶＡ含有率９４．０質量％、けん化度８８．０±１．５モル％、酢酸ナトリウム含有率１．０質量％、揮発分５．０質量％、粘度（４質量％、２０℃）９５．０±１５．０ＣＰＳ］、
ＰＶＡ−２１７ＥＥ［ＰＶＡ含有率９４．０質量％、けん化度８８．０±１．０モル％、酢酸ナトリウム含有率１．０質量％、揮発分５．０質量％、粘度（４質量％、２０℃）２３．０±３．０ＣＰＳ］、ＰＶＡ−２１７Ｅ［ＰＶＡ含有率９４．０質量％、けん化度８８．０±１．０モル％、酢酸ナトリウム含有率１．０質量％、揮発分５．０質量％、粘度（４質量％、２０℃）２３．０±３．０ＣＰＳ］、
ＰＶＡ−２２０Ｅ［ＰＶＡ含有率９４．０質量％、けん化度８８．０±１．０モル％、酢酸ナトリウム含有率１．０質量％、揮発分５．０質量％、粘度（４質量％、２０℃）３１．０±４．０ＣＰＳ］、
ＰＶＡ−２２４Ｅ［ＰＶＡ含有率９４．０質量％、けん化度８８．０±１．０モル％、酢酸ナトリウム含有率１．０質量％、揮発分５．０質量％、粘度（４質量％、２０℃）４５．０±５．０ＣＰＳ］、
ＰＶＡ−４０３［ＰＶＡ含有率９４．０質量％、けん化度８０．０±１．５モル％、酢酸ナトリウム含有率１．０質量％、揮発分５．０質量％、粘度（４質量％、２０℃）３．１±０．３ＣＰＳ］、
ＰＶＡ−４０５［ＰＶＡ含有率９４．０質量％、けん化度８１．５±１．５モル％、酢酸ナトリウム含有率１．０質量％、揮発分５．０質量％、粘度（４質量％、２０℃）４．８±０．４ＣＰＳ］、
ＰＶＡ−４２０［ＰＶＡ含有率９４．０質量％、けん化度７９．５±１．５モル％、酢酸ナトリウム含有率１．０質量％、揮発分５．０質量％］、
ＰＶＡ−６１３［ＰＶＡ含有率９４．０質量％、けん化度９３．５±１．０モル％、酢酸ナトリウム含有率１．０質量％、揮発分５．０質量％、粘度（４質量％、２０℃）１６．５±２．０ＣＰＳ］、及び
Ｌ−８［ＰＶＡ含有率９６．０質量％、けん化度７１．０±１．５モル％、酢酸ナトリウム含有率１．０質量％（灰分）、揮発分３．０質量％、粘度（４質量％、２０℃）５．４±０．４ＣＰＳ］などが挙げられる。
なお、上記の測定値はＪＩＳＫ−６７２６−１９７７に準じて求めたものである。
【００２５】
変性ポリビニルアルコールとしては、「ポバール」（長野浩一ら共著高分子刊行会発行に記載のもの）が用いられる。変性の種類としては、カチオン、アニオン、−ＳＨ化合物、アルキルチオ化合物、シラノールによる変性が例として挙げられる。変性ポリビニルアルコール（変性ＰＶＡ）の例としては、
ＣポリマーとしてＣ−１１８、Ｃ−３１８、Ｃ−３１８−２Ａ、Ｃ−５０６（以上、いずれもクラレ（株）製の商品名）、
ＨＬポリマーとしてＨＬ−１２Ｅ、ＨＬ−１２０３（以上、いずれもクラレ（株）製の商品名）、
ＨＭポリマーとしてＨＭ−０３、ＨＭ−Ｎ−０３（以上、いずれもクラレ（株）製の商品名）、
ＫポリマーとしてＫＬ−１１８、ＫＬ−３１８、ＫＬ−５０６、ＫＭ−１１８Ｔ、ＫＭ−６１８（以上、いずれもクラレ（株）製の商品名）、
ＭポリマーとしてＭ−１１５（クラレ（株）製の商品名）、
ＭＰポリマーとしてＭＰ−１０２、ＭＰ−２０２、ＭＰ−２０３（以上、いずれもクラレ（株）製の商品名）、
ＲポリマーとしてＲ−１１３０、Ｒ−２１０５、Ｒ−２１３０（以上、いずれもクラレ（株）製の商品名）、及び
ＶポリマーとしてＶ−２２５０（クラレ（株）製の商品名）などが挙げられる。
【００２６】
また、本発明における水溶性高分子としては、ポリアクリルアミド、ポリメタクリルアミド、ポリジメチルアクリルアミド、ポリアクリアミドプロパンスルホン酸、ポリイソプロピルアクリルアミド、ポリアミジン、ポリアリルアミン、ポリエチレンイミン、ポリビニルメチルエーテル、ポリジメチルアミノエチルアクリレート、ポリジメチルアミノエチルメタクリレート、ポリアクリル酸およびその塩（例えば、ナトリウム塩、カリウム塩、アンモニウム塩など）、ポリメタクリル酸およびその塩（例えば、ナトリウム塩、カリウム塩、アンモニウム塩など）、ポリエチレンオキサイド、ポリエチレングリコール、ポリプロピレンオキサイド、ポリビニルピロリドン、ポリビニルスチレンルホン酸およびその塩（例えば、ナトリウム塩、カリウム塩、アンモニウム塩など）、エピクロルヒドリン・ジメチルアミン縮合物などがあげられる。
【００２７】
また、合成高分子として水溶性を損なわない範囲で非水溶性高分子と共重合されていてもよく、例えばアクリル酸／メチルメタクリレート共重合体、アクリル酸／ブチルメタクリレート共重合体、アクリル酸／ヒドロキシメチルメタクリレート共重合体、アクリルアミド／ブチルアクリルアミド共重合体、ビニルスチレンルホン酸ナトリウム／スチレン共重合体、ポリアミジン／アクリロニトリル共重合体などが挙げられる。
【００２８】
水溶性の天然高分子の例としては、アルギン酸およびその塩（例えば、ナトリウム塩、カリウム塩、アンモニウム塩など）、カラギナン、シクロデキストリン、デキストラン、アガロース、プルランなどが挙げられる。
【００２９】
水溶性の生体高分子の例としては、カゼイン、ゼラチン、コンドロイチン硫酸ナトリウム、レシチンなどが挙げられる。
【００３０】
水溶性の半合成高分子の例としては、ヒドロキシエチルセルロース、カルボキシメチルセルロース、メチルセルロース、リグニンスルホン酸などが挙げられる。
【００３１】
親水性高分子がイオン性高分子である場合、水溶性高分子としてその対イオンとなるイオン性高分子を混合することは好ましくない。例えば、親水性高分子がカチオン性高分子であるキトサンである場合、水溶性高分子としてアニオン性高分子であるポリアクリル酸は好ましくない。この場合、高分子を混合した際にポリイオンコンプレックスを形成して凝集し、一般的な溶媒（例えば、中性水、酸性水溶液、アルカリ性水溶液、アルコール類、アセトンや酢酸エチルなどの有機溶剤）に不溶となり、本発明の膜を作製できなくなるためである。
【００３２】
本発明においては、これらの水溶性高分子のうち、ポリビニルアルコール、ポリアクリルアミド、デキストラン、ポリビニルピロリドン、ポリエチレンオキサイド、ポリエチレングリコール、ゼラチン、及びセルロース類が好ましい。
【００３３】
親水性高分子及び水溶性高分子を含むゲル層において、親水性高分子と水溶性高分子との比は、親水性高分子と水溶性高分子の総質量に対し水溶性高分子が0.1質量％〜90質量％であり、好ましくは0.1質量％〜50質量％であり、さらに好ましくは0.5質量％〜30質量％であり、最も好ましくは0.5質量％〜20質量％である。
【００３４】
本発明における親水性高分子及び水溶性高分子を含むゲル層の厚さは好ましくは0.01μm以上50μm以下であり、より好ましくは0.1μm以上25μm以下であり、更に好ましくは0.5μm以上15μm以下である。該層が薄すぎると充分な膜を形成できず破れや裂けや穴が空いてしまうという問題が生じ、該層が厚すぎると培地成分や剥離操作時のキレート剤成分の拡散が遅く、細胞に悪影響を及ぼすという問題が生じる。
本明細書において層の厚さは、特に言及のない限り充分に乾燥した状態で計測したものを示す。本本明細書においては、この層の厚さを「乾燥膜厚」ということもある。層の厚さの計測は、電子顕微鏡断面像、マイクロメータ膜厚計、エリプソメーター、角度可変XPS、光干渉式膜厚計などを用いて行うことができ、好ましくはマイクロメータ膜厚計、電子顕微鏡断面像、光干渉式膜厚計を用いて行うことができる。
【００３５】
本発明の細胞培養担体における親水性高分子及び水溶性高分子を含むゲル層は、一般的に知られている種々のゲル膜の作製方法を用いて作製することができる。例えば、親水性高分子及びポリビニルアルコールの混合溶液をキャストする方法（キャスト法）やバーコーターで塗布する方法（バーコート法）、ギャップコーターで塗布する方法（ギャップコート法）などが挙げられるが、これらのうちバーコート塗布法、ギャップコート塗布法が好ましい。
【００３６】
本発明に用いられる親水性高分子及び水溶性高分子を含むゲルは、後述の本明細書で定義する溶液状態での粘度が100 mPa・s以上50000 mPa・s 以下のものを用いることできるが、300 mPa・s 以上30000 mPa・s 以下であることが好ましく、さらに600 mPa・s 以上20000 mPa・s 以下であることが好ましい。
【００３７】
同一条件で調製した高分子溶液の粘度は、高分子の分子量の指標となるものであり、粘度の数値が大きいものほど高分子量であることを意味する。本明細書で定義するゲルの溶液状態での粘度とは、該高分子12 gを１質量％の酢酸水溶液1000 gに添加したゲル化前の溶液を、２５℃にてB型粘度計で測定したときの粘度をいう。粘度が低いとき、すなわち分子量が小さいときは、作製された親水性高分子及び水溶性高分子を含むゲル層の強度が弱いことが示唆される。また、低粘であることから該層の作製時に溶液が流れだして膜厚が不均一になったり、溶液の最表面のみが乾燥して皮膜を形成する皮張り現象を起こしたり、溶媒の乾燥に時間がかかったりする。一方、粘度が高すぎる場合、すなわち分子量が高すぎる場合、作製された親水性高分子及び水溶性高分子を含むゲル膜の強度はあるが、該膜の作成時に流延性がなく膜厚が不均一になる、又は塗膜が形成できないと言った不具合が生じる。粘度が上記の範囲である親水性高分子及び水溶性高分子を含むゲルを用いることにより、強度が高いとともに、上記の一定の厚さである親水性高分子及び水溶性高分子を含むゲル層を得ることができる。
【００３８】
本発明の好ましい態様として、親水性高分子及び水溶性高分子を含むゲル層がアニオン性多糖類及び多価金属イオンを含むゲル層と隣接しているものが挙げられる。アニオン性多糖類としては、アルギン酸、デキストラン硫酸、カルボキシメチルセルロース、カルボキシメチルデキストラン、ヒアルロン酸などが挙げられるが、アルギン酸が好ましく用いられる。
【００３９】
アルギン酸は、褐藻類の細胞壁構成多糖又は細胞間充填物質として天然に存在しており、これらを原料として採取可能である。原料褐藻類の具体例としては、ヒバマタ目ダービリア科ダービリア属（例えばD.potatorum）、ヒバマタ目ヒバマタ科アスコフィラム属（例えばA.nodosum）、コンブ目コンブ科コンブ属（例えばマコンブ、ナガコンブ）、コンブ目コンブ科アラメ属（例えばアラメ）、コンブ目コンブ科カジメ属（例えばカジメ、ウロメ）、コンブ目レッソニア科レッソニア属（例えばL.flavikans）の褐藻類を例示できる。また、市販のアルギン酸を使用することもできる。アルギン酸のG/Mの比は特に限定されないが、G/Mの比が大きいほどゲル形成能が大きいので、G/Mの比は大きい方が好ましく、具体的には0.1〜1であるのが好ましく、0.2〜0.5であるのがさらに好ましい。
【００４０】
「アルギン酸ゲル」とは、アルギン酸の分子中のカルボン酸基と多価金属イオンとがキレート構造を形成してゲル化したものを意味し、「アルギン酸ゲル層」とは、層状のアルギン酸ゲルを意味する。アルギン酸は、グルクロン酸（Ｇ）とマンヌロン酸（Ｍ）よりなるブロック共重合体であり、Ｍブロックが有するポケット構造に多価金属カチオンが侵入してエッグボックスを形成し、ゲル化すると考えられている。アルギン酸のゲル化を引き起こし得る多価金属カチオンの具体例としては、バリウム（Ba）、鉛（Pb）、銅（Cu）、ストロンチウム（Sr）、カドミウム（Cd）、カルシウム（Ca）、亜鉛（Zn）、ニッケル（Ni）、コバルト（Co）、マンガン（Mn）、鉄（Fe）、マグネシウム（Mg）等の金属イオンを例示でき、これらのうち特に好ましいものとして、カルシウムイオン、マグネシウムイオン、バリウムイオン、ストロンチウムイオンを例示できる。また、「アルギン酸ゲル」はアルギン酸とカチオン残基を有する有機高分子化合物のポリイオンコンプレックスゲルでもよい。ここでいうカチオン残基を有する有機高分子化合物の例としては、ポリリジン、キトサン、ゼラチン、コラーゲンなどの複数のアミノ基を有する化合物が挙げられる。
【００４１】
アルギン酸のゲル化は、常法に従って行なうことができる。アルギン酸のゲル化は、例えばイオン交換を利用して行なうことができる。例えば、アルギン酸ナトリウム水溶液にカルシウムイオンを添加すると速やかにイオン交換が生じ、アルギン酸カルシウムゲルが得られる。より具体的には、0.2〜5％アルギン酸ナトリウム水溶液を、親水性高分子及び水溶性高分子を含むゲル層上に塗布後0.01〜1.0 M 塩化カルシウム水溶液中に浸漬して塩化カルシウムをしみ込ませ、20〜30℃で３分〜３時間放置することによりアルギン酸カルシウムゲル層が得られる。このように親水性高分子及び水溶性高分子を含むゲルを用いてアルギン酸のゲル化を行なえば、親水性高分子及び水溶性高分子を含むゲル層と該ゲル層上に形成されたアルギン酸ゲル層とを含む細胞培養担体を得ることができる。
【００４２】
本発明の細胞培養担体におけるアニオン性多糖類及び多価金属イオンを含むゲル層の厚さは0.01μm以上50μm以下であることが好ましく、0.1μm以上10μm以下が好ましく、0.5μm以上8μm以下であることがさらに好ましい。アルギン酸ゲル層の固形分量が少なすぎると充分な膜状の層を形成できず穴が空いてしまい、多すぎると乾燥膜でのカールや割れの発生、培養工程での変形やアルギン酸ゲル溶解工程での溶解不良といった問題が生じる。
【００４３】
本発明の細胞培養担体上に形成された培養細胞層は、アニオン性多糖類及び多価金属イオンを含むゲル層を可溶化処理することにより細胞シートとして剥離させることができる。細胞シートは培養細胞層及び好ましくは後述の細胞接着性層を含む。アニオン性多糖類及び多価金属イオンを含むゲル層の可溶化処理は、アニオン性多糖類及び多価金属イオンを含むゲル層を構成するカチオン成分を除去することにより実施でき、カチオン種が多価金属イオンの場合は、培養細胞層が形成された細胞培養担体を１）リン酸などの多価金属カチオンと錯形成するもしくは難溶性塩を形成するイオンが添加された培地に浸漬する、２）キレート剤水溶液が添加された培地に浸漬する、３）多価金属イオンが低減された培地に浸漬する、又は４）該細胞の培養培地中の多価金属イオンをキレート剤によって隠蔽する方法によって実施できる。通常、細胞培養用の培地にはリン酸イオンが多く存在する。従って、アニオン性多糖類及び多価金属イオンを含むゲル層の可溶化処理は、多価金属カチオン濃度が通常細胞培養に用いられる最小培地における多価金属カチオンの濃度よりも少なく、かつキレート剤を含む培地を用いて行うことが好ましい。具体的には該濃度は2.6 mM以下であることが好ましく、3μM以下がより好ましく、さらに好ましくは0.5μM以下であり、実質的に0であることが最も好ましい。また、該キレート剤の濃度は2.3 mM以上かつ26000 mM以下が好ましく、2.3 mM以上かつ2600 mM以下がさらに好ましい。上記のように多価金属カチオン濃度を低減した培地を用いることにより、キレート剤の細胞への侵襲を低減したアニオン性多糖類及び多価金属イオンを含むゲル層の可溶化が可能である。
【００４４】
本発明で用いられるキレート剤としては、例えば、エチレンジアミンジオルトヒドロキシフェニル酢酸、ジアミノプロパン四酢酸、ニトリロ三酢酸、ヒドロキシエチルエチレンジアミン三酢酸、ジヒドロキシエチルグリシン、エチレンジアミン二酢酸、エチレンジアミン二プロピオン酸、イミノ二酢酸、ジエチレントリアミン五酢酸、ヒドロキシエチルイミノ二酢酸、1,3-ジアミノプロパノール四酢酸、トリエチレンテトラミン六酢酸、トランスシクロヘキサンジアミン四酢酸、エチレンジアミン四酢酸（edta）、グリコールエーテルジアミン四酢酸、O,O'-ビス(2-アミノエチル)エチレングリコール-N,N,N',N'-四酢酸(egta)、エチレンジアミンテトラキスメチレンホスホン酸、ジエチレントリアミンペンタメチレンホスホン酸、ニトリロトリメチレンホスホン酸、１-ヒドロキシエチリデン-1,1-ジホスホン酸、1,1-ジホスホノエタン-2-カルボン酸、2-ホスホノブタン-1,2,4-トリカルボン酸、1-ヒドロキシ-1-ホスホノプロパン-1,3,3-トリカルボン酸、カテコール-3,5-ジスルホン酸、ピロリン酸ナトリウム、テトラポリリン酸ナトリウム、ヘキサメタリン酸ナトリウム、1-ヒドロキシプロピリデン−1,1-ジホスホン酸、1-アミノエチリデン-1,1-ジホスホン酸やこれらの塩が挙げられる。これらのうち好ましいものとしてはedta、egta、エチレンジアミンテトラホスホン酸、１-ヒドロキシエチリデン-1,1-ジホスホン酸が挙げられる。
【００４５】
さらに、上記のアニオン性多糖類及び多価金属イオンを含むゲル層を可溶化処理する際の培地においては，カチオン性アミノ酸の濃度が、通常細胞培養に用いられる最小培地におけるカチオン性アミノ酸濃度より少ない濃度であることが好ましい。具体的には、該濃度は1.0 mM以下であることが好ましく、2μM以下がより好ましく、さらに好ましくは0.5μM以下であり、実質的に0であることが最も好ましい。カチオン性アミノ酸成分とは、L-Lysin（Lys）、L-Arginine（Arg）、L-Histidine（His）、L-Cystine（Cys）及びこれらの塩をいう。
【００４６】
アニオン性多糖類及び多価金属イオンを含むゲル層の可溶化処理は、上記のいずれかの可溶化処理用培地に一回又は複数回浸漬することにより実施すればよい。複数回の場合は用いる可溶化処理用培地は同一でも異なってもよい。
【００４７】
キレート剤を用いたアニオン性多糖類及び多価金属イオンを含むゲル層の可溶化処理の際、すなわち培養細胞層が形成された細胞培養担体を可溶化処理用の培地に浸漬する際には、親水性高分子及び水溶性高分子を含むゲル層側からキレート剤がしみこむように行うのが好ましい。これによって、親水性高分子及び水溶性高分子を含むゲルとアニオン性多糖類及び多価金属イオンを含むゲル層とを容易に分離することができ、培養された細胞層を含む細胞シートを親水性高分子及び水溶性高分子を含むゲル層から容易に剥離させることができる。アニオン性多糖類及び多価金属イオンを含むゲル層の可溶化処理によってアニオン性多糖類及び多価金属イオンを含むゲル層を完全に除去する必要はなく、可溶化されなかったアニオン性多糖類及び多価金属イオンを含むゲル層が残っていてもよいが、アニオン性多糖類及び多価金属イオンを含むゲル層はできるだけ可溶化して除去するのが好ましい。
【００４８】
本発明の別の好ましい態様としては、細胞培養面側最表面が細胞接着性ゲル層である細胞培養担体が挙げられる。
【００４９】
「細胞接着性ゲル層」とは、層状の細胞接着性を有するハイドロゲルを意味し、細胞毒性が無く、通常の培養条件で細胞が付着するゲルであれば天然、合成の化合物いずれでもよいが、好ましくは層状の細胞外マトリックス成分ゲルである。細胞外マトリックスは、一般的には「動物組織中の細胞の外側に存在する安定な生体構造物で、細胞が合成し、細胞外に分泌・蓄積した生体高分子の複雑な会合体」と定義されており（生化学辞典（第３版）p.570,東京化学同人（株））、細胞を物質的に支持する役割や細胞の活性を調節する役割（すなわち細胞外の情報を細胞に伝えその活性に変化を与える役割）等を担っている。「細胞外マトリックス成分」とは、細胞外マトリックスの構成成分を意味し、その具体例としては、コラーゲン、エラスチン、プロテオグリカン、グルコサミノグリカン（ヒアルロン酸、コンドロイチン硫酸、デルマタン硫酸、ヘパラン硫酸、ヘパリン、ケラタン硫酸など）、フィブロネクチン、ラミニン、ビトロネクチン、ゼラチン等を例示でき、これらのうち特に好ましいものとして、コラーゲン、アテロコラーゲン、マトリゲル（IV型コラーゲン、ラミニン、ヘパラン硫酸よりなるゲル）、ヒアルロン酸、及びゼラチンを例示できる。細胞外マトリックス成分は、常法に従って得ることができる。また、市販の細胞外マトリックス成分を使用してもよい。細胞接着性成分のゲル化は、常法に従って行なうことができる。これらの細胞外マトリクスは単独で用いてもよいし、２種以上を混合して用いてもよく、または２種以上を積層して用いてもよい。例えば、細胞接着性成分がコラーゲンである場合には、0.3〜0.5％コラーゲン水溶液を37℃で10〜20分間インキュベーションすることにより、コラーゲンゲルを得ることができる。細胞外マトリックス成分のゲル化の際には、必要に応じてゲル化剤を使用してもよい。
【００５０】
本発明における細胞接着性ゲル層の厚さは0.005μm以上5.0μm以下であり、0. 005μm以上1.0μm以下が好ましく、0. 005μm以上0.5μm以下がさらに好ましい。本発明の細胞接着性ゲル層が厚いと乾燥時に層に亀裂が発生するばかりか、細胞の転写が著しく困難になる。
【００５１】
アニオン性多糖類及び多価金属イオンを含むゲル層上に細胞接着性ゲル層を形成させる際には、アニオン性多糖類及び多価金属イオンを含むゲル層と細胞接着性成分ゲル層とを別々に作製した後、両者を重ねてもよいが、アニオン性多糖類及び多価金属イオンを含むゲル層上に細胞接着性成分含有水溶液を添加した後、該水溶液をゲル化させるのが好ましい。細胞接着性ゲル層は脱着を行なうのに十分な物理的強度を有していないため、細胞接着性ゲル層を形成させた容器（例えばディッシュ、シャーレ等）から細胞接着性ゲル層を剥離するのは困難だからである。また、極薄層の細胞接着性ゲル層は、アニオン性多糖類及び多価金属イオンを含むゲル層を再簿接着性成分の溶液に浸漬すること（浸漬法）や塗布すること（塗布法）、又はキャストすること（キャスト法）で簡便に得ることができるが、本発明の細胞培養担体の作成ではこれらのいずれの方法を用いてもよい。このうちキャスト法が好ましく用いられる。例えば、アルギン酸ゲル上にコラーゲンゲル層を形成する場合には、市販の0.3〜0.5％コラーゲン水溶液を必要により適当な濃度に希釈し、上記の方法で作成したアルギン酸カルシウムゲル上にこの溶液をキャストし、乾燥させることで、アルギン酸ゲル上にコラーゲンゲル層が形成したものが得られる。
【００５２】
本発明の細胞培養担体上に形成された培養細胞層は、上述のようにアニオン性多糖類及び多価金属イオンを含むゲル層を可溶化処理することにより細胞シートとして剥離させることができる。本発明の細胞培養担体としては、その際の操作性を向上させるために、細胞接着性ゲル層と反対側の親水性高分子及び水溶性高分子を含むゲル層の面に、物理的な補強治具を設けてもよい。物理的な補強治具の材質は、細胞に影響を与えない材質であれば特に限定はないが、金属類（たとえば鉄、ステンレス、チタン、金など）、プラスチック類（たとえばポリスチレン、ポリカーボネート、ポリエチレン、ポリプロピレン、アクリルなど）、陶器などの無機材料類などであり、ステンレス、チタン、プラスチック類が好ましい。
【００５３】
物理的な補強治具は、本発明の細胞培養担体の取り扱い性を向上させることができればいかなる形状をしていてもよいが、板状であることが好ましく、厚さは0.1μm以上10 mm以下であり、好ましくは1μm以上1 mm以下であり、さらに好ましくは10μm以上200μm以下である。
【００５４】
物理的な補強治具は、細胞観察用に本発明の細胞培養担体が見える部分があればその形状は特に限定はないが、円、多角形（三角形、四角形、六角形など）、又はその組み合わせ（扇型など）等が例として挙げられる。そのなかで、円に近い形状であることが好ましい。また、細胞観察用に本発明の細胞培養担体が見える部分は1個でも複数でもよい。また補強治具を接着した面の判別を容易にするために、非対称な形状であることが好ましい。
【００５５】
物理的な補強治具は、細胞培養に影響を及ぼさない限りいかなる方法で高分子ゲル膜に接着させてもよい。たとえば、高分子ゲル膜を作製した後市販の接着剤（たとえばアロンアルファ、ボンドなど）を使用して接着させる方法や高分子ゲル膜を作成する際に補強治具を未乾燥状態の高分子ゲル膜におくことで接着させてもよい。
【００５６】
物理的な補強治具は、その材質にもよるが、補助治具の縁が鋭利である場合がある。この場、補助治具の鋭い縁によって親水性高分子及び水溶性高分子を含むゲルが破けるばかりでなく、取り扱う作業者にも危険を及ぼす懸念がある。したがって、鋭い縁をなくすことが好ましい。鋭い縁をなくす方法として、細胞培養に支障がない限りいかなる方法を用いてもよいが、物理的な研磨（たとえば、やすりなどで磨くなど）や化学処理（たとえば、ケミカルエッチングなど）する方法が挙げられる。本発明において、物理的な補強治具はステンレス製の場合、ケミカルエッチングなどの化学処理を行うことが好ましい。
【００５７】
本発明の細胞培養担体上に形成された培養細胞層を細胞シートとして剥離させる際の操作性を向上させるために、細胞培養面側最表面に細胞接着性ゲル層を有する細胞培養担体においては、該細胞培養面側最表面の一部に該細胞接着性ゲル層未修飾部分、すなわち該細胞接着性ゲル層が形成されていない部分を設けてもよい。細胞接着性ゲル層未修飾部分は、親水性高分子及び水溶性高分子を含むゲル層又はアニオン性多糖類及び多価金属イオンを含むゲル層となる。細胞接着性ゲル層未修飾部分を設けることによって、親水性高分子及び水溶性高分子を含むゲル層と細胞接着性ゲル層を剥離する際の取り扱い性を向上させることができる。すなわち、細胞接着性ゲル層未修飾部分の親水性高分子及び水溶性高分子を含むゲル層をピンセットなどでつかむことにより細胞接着性ゲル層に触れないで親水性高分子及び水溶性高分子を含むゲル層を取り除くことができるため、細胞に悪影響が少ない。細胞接着性ゲル層未修飾部分は、本発明の細胞培養担体における親水性高分子及び水溶性高分子を含むゲル層の隅の部分であることが好ましい。
【００５８】
細胞接着性ゲル層未修飾部分を設ける方法としては細胞培養に支障がない限りいかなる方法を用いてもよいが、例えば一般的に良く知られているマスキング法が挙げられる。すなわち、親水性高分子及び水溶性高分子を含むゲル層上で細胞接着性ゲル層未修飾とする部分をあらかじめ別材料で覆い、該親水性高分子及び水溶性高分子を含むゲル層を細胞接着性ゲル成分で修飾した後、覆っていた別材料を除去することによって、細胞接着性ゲル層未修飾部分を設ける方法である。
【００５９】
細胞接着性ゲル層未修飾部分を設けるために覆う別材料の材質は、細胞培養に支障がない限りいかなる材質のものを用いてもよく、例えばシリコンゴム、市販のマスキングテープやセロテープ（登録商標）、プラスチック類（例えばポリスチレン、ポリカーボネート、ポリエチレン、ポリプロピレン、アクリルなど）、金属類（例えば鉄、ステンレス、チタン、金など）などが挙げられるが、シリコンゴム、市販のマスキングテープが好ましい。
【００６０】
細胞接着性ゲル層未修飾部分の形状は、細胞培養に支障がない限り特に限定はないが、円もしくは多角形（三角形、四角形、六角形）又はこれらの組み合わせ（扇型など）であることが好ましく、三角形、扇形であることが好ましい。細胞接着性ゲル層未修飾部分の大きさは、細胞培養に支障がない限り特に限定はないが、円相当で直径0.1 mm以上10 mm以下、好ましくは1 mm以上5 mm以下である。
【００６１】
本発明の細胞培養担体を用いて、培養し得る細胞の具体例としては、繊維芽細胞、血管内皮細胞、軟骨細胞、肝細胞、小腸上皮細胞、表皮角化細胞、骨芽細胞、骨髄間葉細胞等を例示でき、好ましいものとしては繊維芽細胞を例示できる。細胞の培養の際には、通常、細胞濃度１〜1.5万cells/mlの培養液（例えば、D-MEM培地、MEM培地、HamF12培地、HamF10培地）を細胞接着性ゲル層上に添加する。細胞の培養条件は、培養する細胞に従って適宜選択し得る。細胞接着性ゲル層上で細胞を培養する場合には、通常、細胞接着性ゲル層上にコンフルエントな単層の細胞層が形成されるまで行なう。
【００６２】
本発明の細胞培養担体を用いた細胞の培養は具体的には次のようにして行なうことができる。細胞培養担体をシャーレ等の内部に設置し、シャーレ内に適当な培養液（例えば、D-MEM培地、MEM培地、HamF12培地、HamF10培地）を添加して5分浸漬後培地交換することを3回繰り返したのち12〜24時間放置し、培養液を細胞培養担体中に浸潤させる。シャーレ内の培養液を捨て、細胞培養担体の細胞接着性ゲル層上に細胞を播き、シャーレ内に適当な培養液（例えば、D-MEM培地、MEM培地、HamF12培地、HamF10培地）を添加する。37℃で１〜２時間放置し、細胞接着性ゲル層に保持（接着）させた後、37℃で培養を続ける。培養の際には、必要に応じて培養液を交換してもよい。通常は培養0.5〜２日ごとに培養液を交換する。
【００６３】
本発明の細胞培養担体を用いて培養された細胞培養物は、本発明の細胞培養担体と該細胞培養担体に保持された細胞層とを含む。「細胞培養担体に保持された細胞層」は、好ましくは細胞接着性ゲル層上に形成された細胞層である。
【００６４】
アニオン性多糖類及び多価金属イオンを含むゲル層を可溶化処理して得られる細胞シートは、細胞層を含んでいるので、細胞層の重層化及び転写に使用できる。細胞層の重層化の際には、本発明の細胞培養担体を用いて培養された細胞培養物を細胞培養面が向き合うように予め培養した細胞上に荷重をかけた状態又はかけない状態で重ね、さらに培養した後、アニオン性多糖類及び多価金属イオンを含むゲル層を可溶化してもよいし、アニオン性多糖類及び多価金属イオンを含むゲル層を可溶化して得られる細胞シート同士を重層化してもよいし、アニオン性多糖類及び多価金属イオンを含むゲル層を可溶化して得られる細胞シートを別に作製した細胞層に重層化してもよい。また、上記の方法などにより重層化した細胞層を含む細胞シート又は細胞培養物を、さらに別に作製した細胞層に重層化してもよい。別に作製した細胞層としては、本発明の細胞培養担体を用いて培養された細胞培養物の細胞層でもよく、他の細胞培養担体を用いて培養された細胞培養物の細胞層でもよく、また細胞シートでもよい。重層化する細胞層の細胞の種類は、同一であっても異なっていてもよい。重層化する細胞層の数は特に限定されないが、通常１〜１０、好ましくは１〜５、さらに好ましくは１〜３である。
【００６５】
細胞層の転写の際には、別の細胞培養用基材上に本発明の細胞培養担体を用いて培養された細胞培養物を細胞培養面が別の細胞培養用基材側になるように荷重をかけた状態又はかけない状態で載せ、さらに培養した後、アニオン性多糖類及び多価金属イオンを含むゲル層を可溶化してもよいし、アニオン性多糖類及び多価金属イオンを含むゲル層を可溶化して得られる細胞シートを他の媒体に転写してもよい。また、転写される細胞培養物は重層化細胞培養物であってもよい。
【００６６】
好ましい重層化ならびに転写方法としては、本発明の細胞培養担体を用いて培養された細胞培養物を予め培養した細胞上もしくは別の細胞培養基材上で培養したのちアニオン性多糖類及び多価金属イオンを含むゲル層を可溶化する方法が挙げられる。
【００６７】
荷重をかけた状態の細胞の培養法とは、細胞が転写される細胞もしくは基材にムラが生じない程度に充分荷重がかけられていればいかなる方法でもよい。ここで、荷重をかける際に細胞が密閉されると窒息をすることから、転写する側もしくは受ける側の少なくとも一方の細胞培養基材が水透過性のゲルや親水性高分子ゲルもしくはこれらの組み合わせでできていることが好ましい。また、ムラ無く転写するには細胞面を充分に覆う状態で荷重をかける必要があるが、均一に接触することで酸素の拡散を妨害することとなるため、不織布（ナイロン、ポリエステル、ステンレスなど）等を介して酸素の拡散を妨げないで荷重することが好ましい。
【００６８】
荷重をかけた細胞の培養法の荷重は0.1 g/cm2以上50 g/cm2以下であることが好ましく、0.5 g/cm2以上10 g/cm2以下であることがさらに好ましい。荷重をかけた細胞の培養の時間は充分な細胞の転写が実現できれば制限はないが4時間以上72時間以下が好ましく、6時間以上48時間以下がさらに好ましい。本発明においては、荷重をかけない状態で培養することが好ましい。
【００６９】
本発明の細胞培養担体を作製する際、密着性を改善する目的で、カルボジイミド類を含んだ調製液を用いてもよい。カルボジイミド類及びN-ヒドロキシコハクイミドはいかなる層の調製液に添加してもよいが、アニオン性多糖類及び多価金属イオンを含むゲル層調製液もしくは予め親水性高分子及び水溶性高分子を含むゲルに含浸させておくこと、あるいはアニオン性多糖類及び多価金属イオンを含むゲル層塗布後に塩化カルシウムと共溶解した液に浸漬することが好ましい。該カルボジイミド類は水溶性のものが好ましく、例えば1-エチル-3-(3-ジメチルアミノプロピル)-カルボジイミド塩酸塩などが挙げられる。該カルボジイミドを用いる場合その濃度としては0.01 mg/l以上200 g/l以下が好ましい。このときN-ヒドロキシコハクイミドを触媒として使用してもよく、濃度としては該カルボジイミドに対して1質量％以上50質量％以下が好ましい。
【００７０】
本発明においては、特に必要がない限りカルボジイミドは用いないほうがよい。ことが好ましい。
【００７１】
本発明の細胞培養担体は、いかなる方法で滅菌されてもよいが、電子線、γ線、X線、紫外線などの放射線による滅菌が好ましく用いられ、電子線、γ線、紫外線がさらに好ましく用いられ、電子線滅菌が特に好ましい。本発明の電子線滅菌の照射線量としては0.1 kGy以上65 kGy以下が好ましく、1 kGy以上40 kGy以下が特に好ましい。EOG滅菌などの化学滅菌、高圧蒸気ガス滅菌などの高熱をかける滅菌は細胞接着性層やアニオン性多糖類及び多価金属イオンを含むゲル層を分解するため好ましくない。このように滅菌した細胞培養担体は無菌条件下であれば長期間に渡って室温保管が可能である。
【００７２】
本発明の滅菌法は単独もしくは複数種の組み合わせで実施されてもよく、同一種の滅菌法を繰り返し使用してもよい。
【００７３】
重層化する細胞層として、例えば、血管内皮細胞層、肝細胞層を使用すれば、肝臓の３次元組織構造物を構築できる。この３次元組織構造物は、in vitroにおける薬物の透過性試験へ適用できるとともに、動物実験代替モデルや移植用臓器へ応用できる。重層化した細胞層は、細胞層を構成する細胞の種類に応じた培養条件で培養することができる。培養の際には、例えば、D-MEM培地、MEM培地、HamF12培地、HamF10培地等の培地を使用できる。
【実施例】
【００７４】
〔例１〕親水性高分子及びポリビニルアルコールを含むゲル膜の作製（１）膜A（A-1〜A-3）の調製
ダイキトサン１００D（大日精化工業株式会社製）6 gを1質量％の酢酸水溶液500 gに徐々に添加して室温で7時間攪拌して溶解し、富士写真フイルム製ミクロフィルターFG-30でろ過した。
ろ過したキトサンの酢酸水溶液にポリビニルアルコール（MP-203：クラレ株式会社製）を表１に示す割合で混合し、ポリエチレンテレフタレートフイルム（縦20 cm、横18 cm、フイルム厚195μm）上にアプリケータで乾燥膜厚2μmとなるように塗布し、37℃にて一晩乾燥させた。
【００７５】
乾燥させた膜を、1.9質量％の水酸化ナトリウムのメタノール溶液に30分間浸漬し、引き続きPBS（Dulbecco's Phosphate buffered Saline）溶液に30分間浸漬した。その後、蒸留水に30分浸漬してキトサン及びポリビニルアルコールを含むゲル膜を得た。得られた膜を室温で1晩乾燥後、ビニール袋に入れ保存した。
ダイキトサン１００Dの代わりに、同社製ダイキトサンHおよびMを用いた場合も上記と同様に親水性高分子及びポリビニルアルコールを含むゲル膜を得ることができた。
【００７６】
（２）膜  B（B-1〜B-4）の調製
ダイキトサン１００D（大日精化工業株式会社製）6 gを1質量％の酢酸水溶液500 gに徐々に添加して室温で7時間攪拌して溶解し、富士写真フイルム製ミクロフィルターFG-30でろ過した。
ろ過したキトサンの酢酸水溶液に表2に示す種類のポリビニルアルコール（クラレ株式会社製）を２質量％となるように混合し、ポリエチレンテレフタレートフイルム（縦20 cm、横18 cm、フイルム厚195μm）上にアプリケータで乾燥膜厚2μmとなるように塗布し、37℃にて一晩乾燥させた。
【００７７】
得られた膜を、1.9質量％の水酸化ナトリウムのメタノール溶液に30分間浸漬し、引き続きPBS（Dulbecco's Phosphate buffered Saline）溶液に30分間浸漬した。その後、蒸留水に30分浸漬してキトサン及びポリビニルアルコールを含むゲル膜を得た。得られた膜を室温で1晩乾燥後、ビニール袋に入れ保存した。
ダイキトサン１００Dの代わりに、同社製ダイキトサンHおよびMを用いた場合も上記と同様に親水性高分子及びポリビニルアルコールを含むゲル膜を得ることができた。
【００７８】
（３）親水性高分子及びポリビニルアルコールを含むゲル膜の評価
上記（１）および（２）で得られた膜を下記のように評価した。
（ａ）膜強度
乾燥させた膜を37℃で蒸留水に２４時間浸漬したあと、ダイヤモンド針で荷重を変化させながら膜を引っかき、膜強度を評価した。ポリビニルアルコールのみの膜およびキトサンのみの膜を比較サンプルとした。
膜強度の評価は下記の基準でおこない、○を許容とした。
【００７９】
膜にキズが付き始める荷重が80 g以上であり、実用上問題なし。・・・・・・・○
膜にキズが付き始める荷重が50〜80 gである。・・・・・・・・・・・・・・・△
膜にキズが付き始める荷重が50 g以下であり、膜が破ける場合がある。・・・・×
【００８０】
（ｂ）キレート剤透過性
乾燥させた膜を両側に空洞を有した平衡型透析セル（サンプラテック社製）に設置し、37℃にて片側にキレート剤水溶液、反対側に蒸留水を添加した。蒸留水側を経時でサンプリングして透過したキレート剤膜を定量することによって膜中のキレート剤の透過性を評価した。
比較サンプルとして、キトサンのみの膜を用いた。
透過性の評価は下記の基準でおこない、○を許容とした。
【００８１】
30分間で透過するキレート剤含量がキレート剤水溶液の80％以上・・・・・・・○
30分間で透過するキレート剤含量がキレート剤水溶液の20％以上80％未満・・△
30分間で透過するキレート剤含量がキレート剤水溶液の20％未満・・・・・・・×
【００８２】
結果を表１及び表２に示す。
表１及び表２から分かるように親水性高分子及びポリビニルアルコールを含むゲル膜は、良好な結果を示した。
【００８３】
【表１】
2006246883.tif 000002
【００８４】
【表２】
2006246883.tif 000003
【００８５】
〔例２〕細胞培養担体の作製
（１）親水性高分子及びポリビニルアルコールを含むゲル膜／アルギン酸カルシウム積層膜の調製
例１の（１）および（２）で得たA膜およびB膜上に、２質量％のキミカアルギンB-1水溶液（株式会社キミカ製）をウェット塗布膜厚300μmとなるように塗布した。この塗布物を0.03 Mの塩化カルシウムを含む25％メタノール水溶液に30分浸漬したのち、流水で30分洗浄してキトサン及びポリビニルアルコールを含むゲル膜／アルギン酸カルシウム積層ゲル膜AAまたはBBを得た。アルギン酸ゲル層の乾燥膜厚は電子顕微鏡断面像から計測すると約6μmであった。
【００８６】
なお、アルギン酸ナトリウム水溶液のウェット塗布膜厚を100、300、1000μmに変更しても上記と同様にキトサン及びポリビニルアルコールを含むゲル膜／アルギン酸カルシウム積層ゲル膜を作成することができた。
【００８７】
（２）親水性高分子及びポリビニルアルコールを含むゲル膜／アルギン酸カルシウム積層／コラーゲン層修飾膜の調製
上記（１）で得られた乾燥させていないキトサン及びポリビニルアルコールを含むゲル膜／アルギン酸カルシウム積層ゲル膜上にシリコンゴムとアルミ金属製（内径縦12 cm、横7 cm、厚み5 mm）の枠を置いた。Cellmatrix I-P（新田ゼラチン社製）8 mlに１０倍濃縮されたHam‘ｓ  F-12培地1 mlを添加して氷冷下で１分間スターラー混合した混合物に、氷冷下で緩衝液（NaHCO3の2.2ｇ又は4.7 gを0.05 N  NaOH水溶液100 mlに溶解したもの）を1 ml添加して泡立てないように混合した溶液を、上記枠内に6.5 mlキャストした。これを室温下で一晩乾燥させ、蒸留水で洗浄後再度乾燥させてキトサン及びポリビニルアルコールを含むゲル膜／アルギン酸カルシウム積層／コラーゲン層修飾膜を得た。
【００８８】
〔例３〕滅菌
例２で得られたキトサン及びポリビニルアルコールを含むゲル膜／アルギン酸カルシウム積層／コラーゲン層修飾膜をUV滅菌1、2、3時間、電子線滅菌20、40、60、80、100 kGyの6種類の滅菌を施したところ、いずれも菌が確認されなかった。このとき、滅菌処理を施していないサンプルからは8600個/m2の菌が確認された。
【００８９】
〔例４〕細胞培養担体を用いた細胞の培養
（１）細胞の培養
例２で得られたキトサン及びポリビニルアルコールを含むゲル膜／アルギン酸カルシウム積層／コラーゲン層修飾膜をコラーゲン層が上向になるように置いたポリスチレン製細胞培養用シャーレ及びポリスチレン製細胞培養用シャーレ（比較例）につき、UV滅菌もしくは電子線滅菌を施し、さらに培地を添加して5分浸漬後培地交換することを3回繰り返した後二晩放置し、培地を細胞培養担体中に浸潤させた。なお、培地としてはEagle最小培地（10%牛胎児血清）を使用した。
【００９０】
予め培養しておいたCHL（チャイニーズハムスター肺由来細胞）細胞をトリプシン処理で回収し、細胞濃度を42000 cell/mlに調製した。上記のシャーレ内の培地を捨てた後、この細胞液を細胞数7500 cell/cm2となるようにシャーレ内に播種し培地を添加した。これらをCO2インキュベーターを用いて37℃で３日間培養した。
【００９１】
（２）結果
用いた細胞培養担体のうち、本発明の細胞培養担体を底面に置いたポリスチレン製細胞培養用シャーレは、透明性を有することから細胞培養中の細胞の生育状態が詳細に観察でき、細胞接着性や毒性に問題はなく、ポリスチレン製細胞培養用シャーレのみのサンプルとほぼ同様の状態であった。
【００９２】
また、本発明の細胞培養担体のサンプルにおいては、細胞培養中に親水性高分子及びポリビニルアルコールを含むゲルからの細胞接着性層の剥離はなかった。
細胞の種類をＨＥＰＧ２（ヒト肝癌由来細胞）やＢＡＥ（ウシ大動脈血管内皮細胞）に変更しても同様の結果が得られた。
【００９３】
〔例５〕細胞層の剥離、転写
例２で得られたキトサン及びポリビニルアルコールを含むゲル膜／アルギン酸カルシウム積層／コラーゲン層修飾膜を細胞培養担体として用いて例４のように培養したサンプルを下記の可溶化処理用培地に37℃で20分間浸漬したのちの細胞培養担体からの細胞接着性層の剥離状況を観察した。次いで、剥離した細胞接着性層シートをポリスチレン製細胞培養用シャーレ上に置き培地を添加したのち、CO2インキュベーターを用いて37℃で３日間培養し、光学顕微鏡で観察した。結果を表3に示す。なお、剥離状況及び細胞生存率の評価は下記の基準に従って行った。
【００９４】
＜可溶化処理用培地＞
(a)Eagle最小培地
(b)Eagle最小培地に、Eagle最小培地中に存在するカルシウムイオン、マグネシウムイオンの総モル数に対して200モル%の１-ヒドロキシエチリデン-1,1-ジホスホン酸を添加したもの
【００９５】
＜剥離状況の評価基準＞  ◎、○を許容範囲とした。
◎：親水性高分子及びポリビニルアルコールを含むゲル層から細胞接着層が自然と浮くように剥離する。
○：細胞接着層をピンセットで引っ張ることで親水性高分子及びポリビニルアルコールを含むゲル層から容易に剥離できる。
△：細胞接着層をピンセットで引っ張ることで親水性高分子及びポリビニルアルコールを含むゲル層から剥離できるが、剥離しない部分がある。
×：細胞接着層をピンセットで引っ張っても親水性高分子及びポリビニルアルコールを含むゲルから剥離しない。
【００９６】
＜細胞生存率の評価基準＞  ◎、○を許容範囲とした。
◎： 90%以上の細胞は生きている。
○： 70%以上の細胞は生きている。
△： 40%以上の細胞は生きている。
×：  生きている細胞が40%以下である。
【００９７】
【表３】
2006246883.tif 000004
【００９８】
本発明の領域でのみ良好な剥離性を示し、細胞の生存率も高かった。
【００９９】
〔例6〕細胞層の重層培養
UV滅菌を3時間施したポリスチレン製細胞培養用シャーレに例４と同様に下記の細胞を培養した。
・CHL（チャイニーズハムスター肺由来細胞）
・BRL（Buffalo Rat Liver 3A, ATCC No. : CRL 1442）
・BAE（ウシ大動脈血管内皮細胞）
【０１００】
シャーレ上に培養した上記各３種の細胞上に、実施例５の剥離液(b)を用いて例５と同様に細胞の転写を行い、重層化細胞を得た。この重層化細胞を倍地中7日間培養したのち、トリパンブルーで染色して光学顕微鏡で状況を確認したところ、本発明の領域においていずれの重層化細胞も良好に培養されていることがわかった。
【０１０１】
〔例７〕親水性高分子及び水溶性高分子を含むゲル膜の作製
（１）膜C（C-1〜C-５）の調製
ダイキトサン１００D（大日精化工業株式会社製）5 gを1質量％の酢酸水溶液500 gに徐々に添加して室温で7時間攪拌して溶解し、富士写真フイルム製ミクロフィルターFG-30でろ過した。
【０１０２】
ろ過したキトサンの酢酸水溶液に表４に示す水溶性高分子を同じく表４に示す割合で混合し、ポリエチレンテレフタレートフイルム（縦20 cm、横18 cm、フイルム厚195μm）上にアプリケータで乾燥膜厚2μmとなるように塗布し、37℃にて一晩乾燥させた。
乾燥させた膜を、1.9質量％の水酸化ナトリウムのメタノール溶液に30分間浸漬し、引き続きPBS（Dulbecco's Phosphate buffered Saline）溶液に30分間浸漬した。その後、蒸留水に60分浸漬してキトサン及びポリビニルアルコールを含むゲル膜を得た。得られた膜を室温で1晩乾燥後、ビニール袋に入れ保存した。
【０１０３】
（２）親水性高分子及び水溶性高分子を含むゲル膜の評価
上記（１）で得られた膜を実施例〔例１〕の示す評価方法と同様に評価した。結果を表４に示す。
【０１０４】
【表４】
2006246883.tif 000005
【０１０５】
（３）親水性高分子及び水溶性高分子を含むゲル膜からなる細胞培養担体の調製とこれを用いた細胞培養
上記（１）で作製したC-1〜C-5を用いて実施例〔例３〕〜〔例６〕と同様に細胞培養担体を作製し、これを用いて細胞培養を行った結果、本発発明の領域で良好な細胞培養結果を得た。